(57)【要約】【課題】例えば銅電解用アノード等のノードの製造に用いることによって、アノードの左右両耳部の厚さの不均一を十分に低減することのできるアノード鋳造用鋳型、及びそのような鋳型を製造するための母型を提供すること。【解決手段】アノード本体１１の頂部両側に一対の垂下用耳部１２を有する銅電解用アノード１０を鋳造するための鋳型２０であって、アノード本体１１に対応する本体凹部２１と、垂下用耳部１２に対応する耳部凹部２２と、本体凹部２１と耳部凹部２２の深さの差に応じて、本体凹部２１と耳部凹部２２間に形成される傾斜面である中間凹部２３とを有し、中間凹部２３の傾斜角度が３．０°以上５．２°以下であるアノード鋳造用鋳型とする。【選択図】図５
2014083574.tif 000002
【特許請求の範囲】
【請求項１】
アノード本体の頂部両側に一対の垂下用耳部を有する電解用アノードを鋳造するための鋳型であって、
前記アノード本体に対応する本体凹部と、
前記垂下用耳部に対応する耳部凹部と、
前記本体凹部と前記耳部凹部との深さの差に応じて、該本体凹部と該耳部凹部との間に形成される傾斜面である中間凹部とを有し、
前記中間凹部の傾斜角度が３．０°以上５．２°以下であるアノード鋳造用鋳型。
【請求項２】
請求項１に記載のアノード鋳造用鋳型を製造するための母型であって、
前記本体凹部に対応する本体部と、
前記耳部凹部に対応する耳部と、
前記本体部と前記耳部との厚さの差に応じて、該本体部と該耳部との間に形成される傾斜面である中間部とを有し、
前記中間部の傾斜角度が３．０°以上５．２°以下である母型。
【請求項３】
請求項１に記載のアノード鋳造用鋳型を用いた鋳造工程を備える電解用アノードの製造方法。
【発明の詳細な説明】
【技術分野】
【０００１】
本発明は、銅電解用アノード等を鋳造するためのアノード鋳造用鋳型、及びそれを製造するための母型に関する。
【背景技術】
【０００２】
銅製錬操業において、銅品位を凡そ９８％として製造される銅電解用アノードは、電解工程で銅品位凡そ９９．９９％の電気銅に仕上げられて製品とされる。このような銅電解用アノード１０の形状は、図１、図２に示すように、一般的に、幅Ｗ０＝約１０５５ｍｍ程度、高さＨ０＝約１０９０ｍｍ程度とされる概略矩形状とされるアノード本体１１と、アノード本体１１より上方及び両側へと突出した垂下用耳部１２（１２Ａ、１２Ｂ）とを有する形状とされる。又、垂下用耳部１２（１２Ａ、１２Ｂ）の厚さは、Ｔ１（Ｔ１Ａ、Ｔ１Ｂ）＝３０〜４５ｍｍ程度、アノード本体１１の厚さは、Ｔ０＝３５〜５０ｍｍ程度とされる。
【０００３】
図８は、一般的なアノード鋳造設備５０を示す概略図である。このアノード鋳造設備５０は、鋳型搬送設備であるターンテーブル５１上に、アノード鋳造用鋳型２０を複数個載置して、所定の回転方向Ｒにターンテーブル５１を回転させながらアノード鋳造用鋳型２０を連続的に搬送し、樋５２から熔融銅３０をアノード鋳造用鋳型２０に鋳込み、熔融銅３０を冷却装置５３で固化させて銅電解用アノード１０を鋳造し、その後、銅電解用アノード１０を剥取機５４で剥ぎ取るように構成されている。尚、簡略化のために図８ではアノード鋳造用鋳型２０の個数を５個としたが、通常、アノード鋳造用鋳型の個数は２０個程度で実施される。
【０００４】
ここで、銅電解用アノードの形状は、電解工程の操業の安定性に大きな影響を及ぼすことが知られている。具体的には、銅電解用アノードは、表面が平滑であり、又、その厚みが各部毎に均一であることが求められる。
【０００５】
しかし、上記設備によって鋳造されるアノードは、ターンテーブルの駆動時や停止時に生じる慣性力による熔融銅の偏り等に起因して、図２における左右の垂下用耳部１２Ａと１２Ｂの厚さが不均一となってしまう場合があった。一般的には、特に図８におけるターンテーブル５１の駆動時に進行方向Ｒの反対側に熔融銅が偏ることに起因して、進行方向Ｒの反対側において形成される方の耳部の厚みが所望の厚さを超えて厚くなってしまう場合が多い。
【０００６】
アノードの形状の不均一に対する一般的対策として、例えば、アノード鋳造用の鋳型について、アノード本体の底部に隣接する部分に熔体が流出することにより形成されるいわゆる鋳張り等の発生を防止するための堰を設けてアノード本体の形状均一性を安定化する鋳型が開示されている（特許文献１参照）。
【０００７】
又、アノード鋳造用の鋳型の歪みの発生を抑止する手段として、鋳込み面に格子状に筋状凸部を設けたアノード鋳造用の鋳型も開示されている（特許文献２参照）。
【０００８】
又、従来、鋳型から取り出したアノードに対して、プレス加工等による形状矯正も行われているが、プレス加工による形状矯正が行われたアノードの垂下用耳部の厚さをプレス工程内において速やかに高精度で検知し、不適切な厚さをもつアノードを不良品として除去するアノード作製方法も開示されている（特許文献３参照）。
【先行技術文献】
【特許文献】
【０００９】
【特許文献１】特開２００１−９６３５４号公報
【特許文献２】特開２００３−２１１２６４号公報
【特許文献３】特開２０００−９６２８０号公報
【発明の概要】
【発明が解決しようとする課題】
【００１０】
特許文献１及び２に記載のアノード鋳造用の鋳型によれば、例えば、主にアノード本体についての形状均一性を向上させることはできる。しかし、特に、鋳造方法自体に由来する垂下用耳部の厚さの不均一を、効果的に是正するための手段は、未だ出せていないのが現状であった。
【００１１】
そこで、特許文献３に記載の方法では、不適切な厚みの垂下用耳部を有するアノードを不良品として排除する方法が提案されている。しかし、鋳造の段階で垂下用耳部の厚さの均一性を十分に高めて不良品の発生を低減することができれば、より望ましく、そうすることができれば、アノードの生産性を大きく向上させることができる。鋳造時においてアノードの垂下用耳部の厚さの均一性を十分に高めることができる手段が求められていた。
【００１２】
本発明は、例えば銅電解用アノード等のノードの製造に用いることによって、アノードの垂下用耳部の厚さの不均一を十分に低減することのできるアノード鋳造用鋳型、及びそのような鋳型を製造するための母型を提供することを目的とする。
【課題を解決するための手段】
【００１３】
本発明者らは、アノード鋳造用鋳型において、アノード本体に対応する本体凹部と、垂下用耳部に対応する耳部凹部との間に形成される傾斜面である中間凹部の傾斜角度を、従来よりも大きくすることによって、鋳造されるアノードの垂下用耳部の左右の厚さの不均一を十分に低減することができることを見出し、本発明を完成するに至った。具体的には、本発明は以下のものを提供する。
【００１４】
（１）  アノード本体の頂部両側に一対の垂下用耳部を有する電解用アノードを鋳造するための鋳型であって、前記アノード本体に対応する本体凹部と、前記垂下用耳部に対応する耳部凹部と、前記本体凹部と前記耳部凹部との深さの差に応じて、該本体凹部と該耳部凹部との間に形成される傾斜面である中間凹部とを有し、前記中間凹部の傾斜角度が３．０°以上５．２°以下であるアノード鋳造用鋳型。
【００１５】
（２）  （１）に記載のアノード鋳造用鋳型を製造するための母型であって、前記本体凹部に対応する本体部と、前記耳部凹部に対応する耳部と、前記本体部と前記耳部との厚さの差に応じて、該本体部と該耳部との間に形成される傾斜面である中間部とを有し、前記中間部の傾斜角度が３．０°以上５．２°以下である母型。
【００１６】
（３）  （１）に記載のアノード鋳造用鋳型を用いた鋳造工程を備える銅電解用アノードの製造方法。
【発明の効果】
【００１７】
本発明によれば、例えば、銅電解用アノード等のノードの製造に用いることによって、アノードの垂下用耳部の厚さの不均一を十分に低減することのできるアノード鋳造用鋳型、及びそのようなアノード鋳造用鋳型を製造するための母型を提供することができる。
【図面の簡単な説明】
【００１８】
【図１】本発明のアノード鋳造用鋳型を用いて製造することのできる銅電解アノードの平面図である。
【図２】本発明のアノード鋳造用鋳型を用いて製造することのできる銅電解アノードの図１におけるＡ方向から見た場合における側面図である。
【図３】本発明のアノード鋳造用鋳型の斜視図である。
【図４】本発明のアノード鋳造用鋳型の注湯後の状態における断面図である。
【図５】本発明のアノード鋳造用鋳型の中間凹部の拡大断面図である。
【図６】本発明のアノード鋳造用鋳型の母型の断面図である。
【図７】本発明のアノード鋳造用鋳型の母型の中間部の拡大断面図である。
【図８】本発明のアノード鋳造用鋳型を好ましく用いることができるアノード鋳造設備を示す概略図である。
【発明を実施するための形態】
【００１９】
以下、本発明の一実施形態について図面を参照しながら説明する。図１〜２は、本発明のアノード鋳造用鋳型（以下、単に「鋳型」とも言う）を用いて製造することのできる銅電解アノードを示す図である。図３〜５は発明の実施の形態の鋳型を示す図であり、そのうち、図３は鋳型の斜視図であり、図４は注湯後の鋳型の断面図であり、図５は、鋳型の中間凹部の拡大断面図である。
【００２０】
又、図６〜７は発明の実施の形態のアノード鋳造用鋳型を製造するための母型（以下、単に「母型」とも言う）を示す図であり、そのうち、図６は母型の断面図であり、図７は、母型の中間部の拡大断面図である。
【００２１】
＜銅電解用アノード＞
図１に示す通り、銅電解用アノード１０は、銅電解工程において電解液に浸漬されるアノード本体１１と、アノード本体１１を電解槽に垂下するための一対の垂下用耳部１２を有する。
【００２２】
従来のアノードにおいては、鋳造方法に由来する左右の垂下用耳部の厚さの不均一性が、その後のアノードのプレス加工工程でのトラブルや、運搬中の耳折れを招くことが問題となっていた。
【００２３】
本発明のアノード鋳造用鋳型２０を用いて鋳造される銅電解用アノード１０は、垂下用耳部１２の厚さの不均一性が十分に低減されていることを特徴とし、上記問題を解決できるものとなっている。
【００２４】
＜アノード鋳造用鋳型＞
図３〜５に示すように、本発明の実施形態であるアノード鋳造用鋳型２０は、アノード本体１１（図１参照）の形状に対応する本体凹部２１と、垂下用耳部１２の形状に対応する耳部凹部２２が形成されている。そして、耳部凹部２２の深さＤ１と、本体凹部２１の深さＤ２との差に応じて、本体凹部２１の端部と耳部凹部２２の端部の間を連接して形成される傾斜面である中間凹部２３とを有する。
【００２５】
図５に示す通り、アノード鋳造用鋳型２０は、本体凹部２１の底面を水平面（０°）としたときの中間凹部２３の表面の傾斜角度θ１が３．０°以上５．２°以下であることを特徴とする。又、この傾斜角度θ１は、４．０°以上５．０°以下であることがより好ましい。
【００２６】
従来のアノード鋳造用鋳型においては、この傾斜角度θ１については、特段着目されることがなかった。このような従来のアノード鋳造用鋳型においては、アノード鋳造用鋳型２０内に中湯された熔融銅３０に対して、ターンテーブルの回転による慣性力が働いた場合に、いずれか一方の耳部凹部２２への熔融銅３０の偏りが誘発される場合があったが、上記の中間凹部２３の表面の傾斜角度に対する配慮が何らなされておらず、傾斜角度θ１が小さいため、この偏りを抑制することができなかった。
【００２７】
本発明のアノード鋳造用鋳型２０は、図５に示す通り、この傾斜角度θ１を３．０°以上として斜面の勾配を従来品よりも大きくしたものである。これにより、アノード鋳造用鋳型２０内に中湯された熔融銅３０にターンテーブルの回転による慣性力が働いたときであっても、上記のような一方の耳部凹部２２への熔融銅３０の偏りを抑制することができる。よって、アノード鋳造用鋳型２０を用いて製造される銅電解用アノード１０の左右の垂下用耳部１２Ａと１２Ｂとの間における厚さの不均一性を十分に低減することができる。
【００２８】
＜アノード鋳造用鋳型を製造するための母型＞
図６〜７に示すように、本発明の実施形態である母型４０は、アノード鋳造用鋳型２０の補完形状の面を持ち、アノード本体１１の形状に対応する本体部４１と、垂下用耳部１２の形状に対応する耳部４２を有する。そして、耳部４２の厚さＴ１１と、本体部４１の厚さＴ００の差に応じて、本体部４１の端部と耳部４２の端部の間を連接して形成される傾斜面である中間部４３とを有する。
【００２９】
尚、母型４０は、上記の通り、アノード鋳造用鋳型２０の補完形状の面を持つものであり、この母型４０を型枠４４に設置した状態で熔体を流し込み、熔体冷却後に、型枠４４及び母型４０を取り除くことによりアノード鋳造用鋳型２０を製造することができる。
【００３０】
図７に示す通り、母型４０は、本体部４１の底面を水平面（０°）としたときの中間部４３の表面の傾斜角度θ１１が３．０°以上５．２°以下であることを特徴とする。又、この傾斜角度θ１１は、４．０°以上５．０°以下であることがより好ましい。傾斜角度θ１１を上記範囲とすることによって、アノード鋳造用鋳型２０を安定的に上記形状とすることができ、これにより、アノード鋳造用鋳型２０を用いて製造される銅電解用アノード１０の左右の垂下用耳部１２Ａと１２Ｂの厚さの不均一性を十分に低減することができる。
【実施例】
【００３１】
以下、実施例及び比較例により本発明を更に具体的に説明するが、本発明は、以下の実施例に限定されるものではない。
【００３２】
（実施例）
図８に示すものと同様の構成を有する鋳造設備において、上記において説明したアノード鋳造用鋳型２０を設置して、アノードの製造を行った。尚、鋳型の中間凹部の傾斜角度θ１は、４．５°とした。
（比較例）
比較例については、上記の傾斜角度θ１を２．７°とした他は、実施例と同条件でアノードの製造を行った。
【００３３】
実施例と比較例につき、鋳造されたアノードの左右の垂下用耳部の厚さを測定した。得られた結果を下記表１に示す。尚、進行方向とは、図８中のＲ方向、すなわちターンテーブル５１の回転方向のことを言う。又、アノードは実施例、比較例とも各４０個を製造して、それぞれの左右の耳部の厚さを測定した。
【００３４】
【表１】
2014083574.tif 000003
【００３５】
表１より、本発明のアノード鋳造用鋳型を用いた実施例において、従来の鋳型を用いた場合と比較して、垂下用耳部の厚さの左右における不均一性と、特に進行方向反対側における厚さのバラツキが大幅に抑制されていることが分る。
【００３６】
以上より、本発明によれば、銅電解用アノードの製造において、垂下用耳部の厚さの左右の不均一性やバラツキを十分に低減することのできるアノード鋳造用鋳型、及びそのような鋳型を製造するための母型を提供することができることが分る。
【符号の説明】
【００３７】
１０      銅電解用アノード
１１      アノード本体
１２      垂下用耳部
２０      アノード鋳造用鋳型
２１      本体凹部
２２      耳部凹部
２３      中間凹部
３０      熔融銅
４０      母型
４１      本体部
４２      耳部
４３      中間部
５０      アノード鋳造設備
５１      ターンテーブル
５２      樋
５３      冷却装置
５４      剥取機
【図１】
2014083574.tif 000004
【図２】
2014083574.tif 000005
【図３】
2014083574.tif 000006
【図４】
2014083574.tif 000007
【図５】
2014083574.tif 000008
【図６】
2014083574.tif 000009
【図７】
2014083574.tif 000010
【図８】
2014083574.tif 000011